"粗製鉄粉を連続式移動床に載置して、該粗製鉄粉に、脱炭、脱酸、脱窒のうちの少なくとも2種の処理を連続的に施して、製品鉄粉とするにあたり、前記少なくとも2種の処理の前に、予め前記粗製鉄粉に、水素ガスおよび/または不活性ガス雰囲気中で加熱する予備処理を施すことを特徴とする鉄粉の仕上熱処理方法。前記予備処理の前記加熱が、雰囲気温度で450~1100°Cの温度域で行う加熱であることを特徴とする請求項1に記載の鉄粉の仕上熱処理方法。前記予備処理で、雰囲気ガスとして導入する水素ガスおよび/または不活性ガスは、前記少なくとも2種の処理で使用する雰囲気ガスとは別に、前記連続式移動床の移動方向と同一方向の流れとなるように、前記予備処理を行う領域の上流側から導入し、下流側から排出することを特徴とする請求項1または2に記載の鉄粉の仕上熱処理方法。ホッパーと、該ホッパーから払い出された粗製鉄粉を載置して炉体の内部空間を連続して移動する移動床と、該移動床の移動方向に直交し、かつ前記移動床が通過可能なように設けられた仕切壁と、該仕切壁により前記炉体の内部空間を長手方向に区画して、脱炭ゾーンと、脱酸ゾーンと、脱窒ゾーンと、からなる3個の空間を、前記移動床の移動方向に沿って上流側からこの順に設けるとともに、該3個の空間にはそれぞれ該空間を加熱する複数のラジアントチューブを配設し、さらに、前記3個の空間のうちの、前記脱窒ゾーンの下流側に雰囲気ガス導入口を、前記脱炭ゾーンの上流側に雰囲気ガス排出口を、それぞれ設けて、前記3個の空間の間に前記移動床と向流となるようにガス流路を形成するとともに、前記脱炭ゾーンの下流側には雰囲気の露点調整のための水蒸気吹込み口を設け、前記各空間で、前記粗製鉄粉に仕上熱処理を施す鉄粉の仕上熱処理装置において、前記脱炭ゾーンの上流側に隣接する前記炉体の内部空間に、さらに予備処理ゾーンを前記移動床が通過可能な仕切壁により区画して形成し、該予備処理ゾーンには、該予備処理ゾーンを加熱する複数のラジアントチューブを配設するとともに、該予備処理ゾーンの上流側に予備処理用雰囲気ガス導入口を有することを特徴とする鉄粉の仕上熱処理装置。前記予備処理ゾーンの上流側に配設された予備処理用雰囲気ガス導入口を雰囲気ガスとして、水素ガスおよび/または不活性ガスを導入可能に配設することを特徴とする請求項4に記載の鉄粉の仕上熱処理装置。しかし、特許文献1に記載された技術では、粗製鉄粉の脱炭、脱酸は可能であるが、窒素までの低減はできないという問題がある。また、特許文献1、および特許文献2に記載された技術では、粗製鉄粉のC,O含有量が多い場合には、一回の処理でC,Oを目標含有量まで低下できない場合があり、そのため、一回の処理量を低減するか、あるいは二回処理することが必要となり、製品鉄粉の生産性が低下するという問題がある。本発明は、かかる従来技術の問題を有利に解決し、原料鉄粉である粗製鉄粉のC,O,N濃度によらず、製品鉄粉のC,O、さらにはNの含有量を、所望の目標濃度に容易に、しかも安定して調整することが可能となる、鉄粉の仕上熱処理方法および仕上熱処理装置を提供することを目的とする。本発明者らは、上記した目的を達成するために、脱炭、脱酸、脱窒反応の促進に影響する各種要因について、鋭意研究した。その結果、仕上熱処理装置内の脱炭、脱酸、脱窒の各ゾーンでの反応負荷を低減するために、脱炭、脱酸、脱窒の各反応の一部が遂行できる空間として、さらに、仕上熱処理装置内に予備処理を行う領域予備処理ゾーンを仕切壁で画定して、設ける必要があることに想到した。そして更なる研究を行った結果、粗製鉄粉を、不活性ガスあるいは水素ガス雰囲気中で700°C以上の温度域で加熱すると、粗製鉄粉中のCとOが結合して、次のような反応CinFeFeOs=FesCOgが生じ、粗製鉄粉中のC,Oが低減できることを見出した。さらに、450~750°Cの温度域で加熱し、雰囲気ガスを水素ガスとすれば、脱窒反応も生じるため、脱窒も可能となることに思い至った。したがって、脱窒を想定しない場合には、雰囲気は不活性ガスとしてもよいことになる。さらに、本発明者らは、予備処理ゾーンでは、雰囲気ガスとして使用するガスは、脱炭ゾーン等で使用したガスでなく、新たに導入した新鮮なガスとすることが、反応の促進に重要であることを知見し、予備処理ゾーンには、上流側に新たな雰囲気ガス導入口を設ける必要があることを知見した。というのは、予備処理ゾーンで使用する雰囲気ガスにCOガスやH2Oガスなどの反応生成ガスが含まれると、上記した予備処理ゾーンでの反応が阻害されることを見出し、予備処理ゾーンで使用する雰囲気ガスは、反応生成ガスであるCOガスやH2Oガスを含まない、新鮮なガスとすることに思い至ったことによる。本発明は、かかる知見に基き、さらに検討を加えて完成されたものである。すなわち、本発明の要旨は次のとおりである。1粗製鉄粉を連続式移動床に載置して、該粗製鉄粉に、脱炭、脱酸、脱窒のうちの少なくとも2種の処理を連続的に施して、製品鉄粉とするにあたり、前記少なくとも2種の処理の前に、予め前記粗製鉄粉に、水素ガスおよび/または不活性ガス雰囲気中で加熱する予備処理を施すことを特徴とする鉄粉の仕上熱処理方法。21において、前記予備処理の前記加熱が、雰囲気温度で450~1100°Cの温度域で行う加熱であることを特徴とする鉄粉の仕上熱処理方法。31または2において、前記予備処理で、雰囲気ガスとして導入する水素ガスおよび/または不活性ガスは、前記少なくとも2種の処理で使用する雰囲気ガスとは別に、前記連続式移動床の移動方向と同一方向の流れとなるように、前記予備処理を行う領域の上流側から導入し、下流側から排出することを特徴とする鉄粉の仕上熱処理方法。4ホッパーと、該ホッパーから払い出された粗製鉄粉を載置して炉体の内部空間を連続して移動する移動床と、該移動床の移動方向に直交し、かつ前記移動床が通過可能なように設けられた仕切壁と、該仕切壁により前記炉体の内部空間を長手方向に区画して、脱炭ゾーンと、脱酸ゾーンと、脱窒ゾーンと、からなる3個の空間を、前記移動床の移動方向に沿って上流側からこの順に設けるとともに、該3個の空間にはそれぞれ該空間を加熱する複数のラジアントチューブを配設し、さらに、前記3個の空間のうちの、前記脱窒ゾーンの下流側に雰囲気ガス導入口を、前記脱炭ゾーンの上流側に雰囲気ガス排出口を、それぞれ設けて、前記3個の空間の間に前記移動床と向流となるようにガス流路を形成するとともに、前記脱炭ゾーンの下流側には雰囲気の露点調整のための水蒸気吹込み口を設け、前記各空間で、前記粗製鉄粉に仕上熱処理を施す鉄粉の仕上熱処理装置において、前記脱炭ゾーンの上流側に隣接する前記炉体の内部空間に、さらに予備処理ゾーンを前記移動床が通過可能な仕切壁により区画して形成し、該予備処理ゾーンには、該予備処理ゾーンを加熱する複数のラジアントチューブを配設するとともに、該予備処理ゾーンの上流側に予備処理用雰囲気ガス導入口を有することを特徴とする鉄粉の仕上熱処理装置。54において、前記予備処理ゾーンの上流側に配設された予備処理用雰囲気ガス導入口を雰囲気ガスとして、水素ガスおよび/または不活性ガスを導入可能に配設することを特徴とする鉄粉の仕上熱処理装置。本発明によれば、原料鉄粉である粗製鉄粉のC,O,N濃度によらず、所望の目標C,O,N濃度範囲の製品鉄粉を容易に、しかも安定して生産性高く製造でき、産業上格段の効果を奏する。また、本発明によれば、安定した品質の製品鉄粉を提供できるという効果もある。本発明になる仕上熱処理装置の一例を図1に模式的に示す。本発明になる仕上熱処理装置は、炉体30と、ホッパー8と、炉体30内を連続して動く移動床9図1ではベルトと、炉体30内には移動床9の移動方向に直交するように複数枚の仕切壁1により区画された3個の空間図1では2,3,4とを有し、これら3個の空間の上流側にさらに、仕切壁1により、予備処理用の空間、予備処理ゾーン31を設けることを特徴とする。そして、3個の空間2,3,4および予備処理ゾーン31には、加熱用の複数のラジアントチューブ11が配設されることはいうまでもない。予備処理ゾーン31では、その後に3個の空間で行う脱炭処理、脱酸処理、脱窒処理の負荷を軽減するために、予備処理として脱炭処理、脱酸処理、脱窒処理の一部を行うこととする。ホッパー8に貯えられた粗製鉄粉7は、ホッパー8から払い出されて移動床9に載置されて、まず予備処理ゾーン31に装入され、予備処理を施される。移動床9は、図1では、駆動手段図示せずにより回転する一対のホイール1010により連続的に移動可能なベルトとしているが、本発明ではこれに限定されない。プッシャーや、ローラー上でトレイを移動させる方式としてもよい。上記した炉体30内の各空間の間は、仕切壁1により区画されているが、移動床9が通過可能なように各仕切壁1には開口部が設けられる。これら開口部を通して、隣接する空間の間に雰囲気ガスのガス流路を形成できるが、本発明仕上熱処理装置では、3個の空間2,3,4で用いた雰囲気ガスが、予備処理ゾーン31に流れ込まないように、空間2の移動床9の移動方向で上流側に雰囲気ガス排出口6を配設するとともに、予備処理ゾーン31の上流側に予備処理用雰囲気ガス導入口50を設ける。そして、予備処理ゾーン31の下流側の開口部を通して、使用した雰囲気ガスを排出するようにする。予備処理ゾーン31に設けられた予備処理用雰囲気ガス導入口50から導入されるガスは、予備処理ゾーン31で行われる処理に応じて、不活性ガスおよび/または水素ガスとする。そして、使用された雰囲気ガスは、雰囲気ガス排出口6から、3個の空間で使用された雰囲気ガスとともに、炉体30外に排出されるようにする。本発明仕上熱処理装置では、所望に応じて脱炭、脱酸、脱窒の少なくとも2種の処理が可能なように、3個の空間2,3,4が設けられ、該3個の空間にはさらに各処理に適合した雰囲気温度となるように、各空間での加熱を独立に制御可能なように加熱手段であるラジアントチューブ11が配設される。これにより、各処理の反応速度が増大し、所望の粗製鉄粉の仕上熱処理を迅速に施すことができる。炉体30内の3個の空間2、3、4内で、脱炭、脱酸、脱窒の各処理を全て行う場合には、図1に示すように、予備処理ゾーン31の下流側に隣接して、移動床9の移動方向における上流側から順に、脱炭ゾーン2、脱酸ゾーン3、脱窒ゾーン4からなる3個の空間とすることが好ましい。このような順に配設すれば、各処理を連続的かつ効率的に行うことができる。そして、雰囲気ガス導入口5を、脱窒ゾーン4の下流側に、また雰囲気ガス排出口6を脱炭ゾーン2の上流側に配設することにより、移動床9に載置された粗製鉄粉7の移動方向と逆の方向である向流式にガスを流すことができ、処理の効率を向上させることができる。なお、脱炭ゾーン2の下流側には、脱炭ゾーン2の雰囲気中に水蒸気を吹き込み、雰囲気の露点を調整可能とする、水蒸気吹込み口12が設けられる。なお、粗製鉄粉の組成により脱炭処理が不要の場合には、脱炭ゾーン2では、水蒸気吹込み口12からの水蒸気の吹込みを中止し、雰囲気温度を脱酸処理に適合した温度に調整して脱酸ゾーンとして利用することができる。また、脱酸処理が不要な場合には、脱酸ゾーン3は、雰囲気温度を脱窒処理に適合した温度に調整すれば脱窒ゾーンとして利用することができる。また、脱窒処理が不要な場合には、脱窒ゾーン4は、雰囲気温度を脱酸処理に適合した温度に調整すれば脱酸ゾーンとして利用することができる。なお、本発明仕上熱処理装置では、導入された水素ガス、水蒸気の未使用ガス、あるいは反応により生じた反応生成ガスは、脱炭ゾーン2の上流側に設けられた雰囲気ガス排出口6から、炉体30外に排出される。また、仕上熱処理を施された製品鉄粉71は、冷却器21により冷却され、さらに水素ガスを循環ファン22で吹き付けられる等して、冷却される。その後、粉砕用装置20で所定の粒度まで粉砕されて、タンク14に貯留される。また、上記した各処理反応が阻害されないように、炉体30内は、水封槽15を介し、大気雰囲気から隔離された雰囲気とすることは言うまでもない。本発明では、粗製鉄粉に、好ましくは上記した本発明仕上熱処理装置を利用して、仕上熱処理を施し、製品鉄粉とする。つぎに、本発明の鉄粉の仕上熱処理方法について説明する。本発明の鉄粉の仕上熱処理方法では、出発素材は、ミルスケールを粗還元した粗還元鉄粉やアトマイズしたままの粗鉄粉などの粗製鉄粉とする。本発明では、連続式移動床に、出発素材である粗製鉄粉を載置して連続的に移動させながら、該粗製鉄粉に、予備処理と、さらに脱炭処理、脱酸処理、脱窒処理のうちの少なくとも2種の処理とを施して、製品鉄粉とする。なお、脱炭処理、脱酸処理、脱窒処理のうちの少なくとも2種は、粗製鉄粉のC,O,N濃度や、製品鉄粉の用途に応じて適宜、選択することができる。予備処理は、本発明では、例えば図1に示す予備処理ゾーン31で行い、予め炭素、酸素あるいはさらに窒素などの不純物元素の一部を除去するものである。本発明で行う予備処理は、脱炭ゾーン2で行う脱炭処理、脱酸ゾーン3で行う脱酸処理、脱窒ゾーン4で行う脱窒処理の各処理の負荷を軽減し、仕上熱処理の生産性を向上させ、製品鉄粉の品質を安定させるために、これら各処理に先立って行う。本発明で行う予備処理は、ホッパー8から払い出され移動床9上に載置された粗製鉄粉7を所望の温度範囲に温度制御された予備処理ゾーン31内に、移動して行う。予備処理ゾーン31は、好ましくは450~1100°Cに加熱され、水素ガスおよび/または不活性ガス雰囲気とする。なお、予備処理を行う予備処理ゾーン31での雰囲気の露点は、40°C以下とする。この予備処理では、次のような反応CinFeFeOs=FesCOgにしたがい、粗製鉄粉中の脱炭、脱酸を行うことができる。この反応は、700°C以上の温度域に加熱すればよく、雰囲気ガスを不活性ガスとしても水素ガスとしても生じる。なお、この予備処理では、加熱中に450~750°Cの温度領域を通過するため、雰囲気ガスを水素ガスとすれば、次のような反応NinFe32H2g=NH3gにしたがって、粗製鉄粉の脱窒も行うことができる。したがって、脱窒を想定する場合には、雰囲気ガスは水素ガスとする必要がある。なお、予備処理ゾーンの雰囲気ガスとして使用するガスが、COガス等の反応生成ガスを含むと、上記した予備処理での脱炭、脱酸反応が阻害される。このため、予備処理ゾーンの雰囲気ガスとして使用するガスは、下流側の脱炭ゾーン等で使用した使用済み雰囲気ガスでなく、予備処理ゾーン31の上流側に設置された予備処理用雰囲気ガス導入口50から、新たに予備処理ゾーン31に導入された、COを含有しない、新鮮なガスとすることが、この予備処理での反応を促進するために肝要となる。予備処理ゾーン31で予備処理を施された粗製鉄粉7は、粗製鉄粉のC,N,O含有量や、製品鉄粉の用途に応じて、さらに脱炭ゾーン2、脱酸ゾーン3、脱窒ゾーン4で、それぞれ脱炭処理、脱酸処理、脱窒処理のうちの少なくとも2種の処理を施されて、製品鉄粉とされる。脱炭ゾーン2においては、ラジアントチューブ11により雰囲気温度を600~1100°Cに制御し、下流側の脱酸ゾーン3から仕切壁1の開口部を介して送られる、水素ガス等を主体とする還元性ガス水素ガスに、水蒸気吹込み口12から導入された水蒸気H2Oガスを加えて、露点を30~60°Cに調整して、粗製鉄粉の脱炭処理を行う。脱炭ゾーン2では、下記反応CinFeH2Og=COgH2gにしたがって、粗製鉄粉の脱炭が行われる。また、脱酸ゾーン3においては、ラジアントチューブ11により雰囲気温度を700~1100°Cに制御し、下流側の脱窒ゾーン4から仕切壁1の開口部を介して送られる、雰囲気ガス露点:40°C以下、好ましくは室温以下の水素ガス等を主体とする還元性ガス水素ガスにより、粗製鉄粉の脱酸処理を行う。なお、脱酸ゾーン3では、下記反応式FeOsH2g=FesH2Ogにしたがって、脱酸が行われる。また、脱窒ゾーン4においては、ラジアントチューブ11により雰囲気温度を450~750°Cに制御し、このゾーンの下流側に設けられた雰囲気ガス導入口5から水素ガス等を主体とする還元性ガスを導入して、粗製鉄粉の脱窒処理を行う。なお、脱窒ゾーン4では、下記反応式NinFe32H2g=NH3gにしたがって、脱窒が行われる。以下、実施例に基いて、さらに本発明について説明する。図1に示す本発明仕上熱処理装置を用いて、表2に示す不純物元素C,O,N含有量の粗製鉄粉A,B,C,Dを出発素材とし、表1に示す条件で仕上熱処理を施し、製品鉄粉とした。なお、出発素材である粗製鉄粉は、粒径が100μm以下の水アトマイズ鉄粉を用いた。これら粗製鉄粉を、ホッパー8から払い出して、連続移動床であるベルト9上に、厚さ:40mmで載置し、予備処理ゾーン31における予備処理と、脱炭ゾーン2における脱炭処理、脱酸ゾーン3における脱酸処理、脱窒ゾーン4における脱窒処理からなる仕上熱処理を連続的に行い、本発明例とした。各ゾーンにおける、処理温度、導入ガスの種類および流量、装入量を、表1に併記する。なお、脱炭ゾーン2、脱酸ゾーン3、脱窒ゾーン4における雰囲気ガスは、脱窒ゾーン4の下流側に配設された雰囲気ガス導入口5から導入され、ベルト9の移動方向と向流になるように、各ゾーンの仕切壁の開口部を通じるガス流路を介して各ゾーンに供給される。なお、予備処理ゾーン31を用いない場合を、比較例とした。得られた製品鉄粉を分析して、炭素含有量、酸素含有量、窒素含有量を求めた。また、熱処理No4の製品鉄粉の不純物含有量を基準値にして、それよりも大幅に不純物含有量が高い場合には、製品鉄粉の品質が劣るとして×とし、それ以外は○として評価した。また、熱処理No4の装入量を基準100として、それよりも装入量生産量が大幅に低下した場合090未満を、生産性を劣るとして×とし、それ以外の場合を○として評価した。得られた結果を表2に示す。本発明例はいずれも、不純物含有量が多少増加した粗製鉄粉を装入しても、単位時間当たり装入量生産量を低下させることなく、炭素、酸素、窒素含有量を所望の範囲以下まで低減でき、優れた品質の製品鉄粉を、生産性高く、製造できる。これに対して、本発明範囲を外れる比較例は、粗製鉄粉の不純物含有量が低い場合には、単位時間当たり装入量生産量を低下させることなく、不純物含有量を所望の範囲以下まで低減できるが、粗製鉄粉の不純物含有量が高くなると、単位時間当たり装入量生産量を大幅に低減してはじめて、所望の範囲以下まで不純物含有量が低減した製品鉄粉が得られる。"